(57)【要約】【課題】粉体状の塩化ビニル樹脂及び可塑剤を含みながらも、粘度が低く作業性や脱泡性に優れる発泡性塩化ビニル系樹脂ペーストを提供すること、更に、当該発泡性塩化ビニル系樹脂ペーストによって製造され、衝撃に対して優れた緩和力を発揮する塩化ビニル系樹脂発泡シートを提供する。【解決手段】一次粒子態様を有する第一の塩化ビニル系樹脂粒子（Ａ）と、Ｋ値が６８以下で、二次粒子態様を有する第二の塩化ビニル系樹脂粒子（Ｂ）と、可塑剤と、熱分解性発泡剤と、を含み、塩化ビニル系樹脂粒子（Ａ）の配合量Ｘと塩化ビニル系樹脂粒子（Ｂ）の配合量Ｙとの質量比（Ｘ／Ｙ）が、式（１）：１．０＜（Ｘ／Ｙ）を満たすこと、を特徴とする発泡性塩化ビニル系樹脂ペースト。【選択図】なし【特許請求の範囲】
【請求項１】
一次粒子態様を有する第一の塩化ビニル系樹脂粒子（Ａ）と、
Ｋ値が６８以下で、二次粒子態様を有する第二の塩化ビニル系樹脂粒子（Ｂ）と、
可塑剤と、
熱分解性発泡剤と、を含み、
前記塩化ビニル系樹脂粒子（Ａ）の配合量Ｘと前記塩化ビニル系樹脂粒子（Ｂ）の配合量Ｙとの質量比（Ｘ／Ｙ）が、式（１）：
１．０＜（Ｘ／Ｙ）        ・・・（１）
を満たすこと、を特徴とする発泡性塩化ビニル系樹脂ペースト。
【請求項２】
前記塩化ビニル系樹脂粒子（Ａ）が乳化重合又は微細懸濁重合法で生成された塩化ビニル系樹脂粒子であり、
前記塩化ビニル系樹脂粒子（Ｂ）が懸濁重合法で生成された塩化ビニル系樹脂粒子であること、
を特徴とする請求項１に記載の発泡性塩化ビニル系樹脂ペースト。
【請求項３】
前記塩化ビニル系樹脂粒子（Ａ）の平均粒子径が０．１〜５．０μｍであり、
前記塩化ビニル系樹脂粒子（Ｂ）の平均粒子径が１００〜２００μｍであること、
を特徴とする請求項１又は２に記載の発泡性塩化ビニル系樹脂ペースト。
【請求項４】
前記塩化ビニル系樹脂粒子（Ａ）のＪＩＳ Ｋ ７３８６に基づく室温での可塑剤吸収量が１ｐｈｒ以下であり、
前記塩化ビニル系樹脂粒子（Ｂ）のＪＩＳ Ｋ ７３８６に基づく室温での可塑剤吸収量が２０から４０ｐｈｒであるとこと、
を特徴とする請求項１〜３のいずれかに記載の発泡性塩化ビニル系樹脂ペースト。
【請求項５】
前記塩化ビニル系樹脂粒子（Ａ）の配合量Ｘと前記塩化ビニル系樹脂粒子（Ｂ）の配合量Ｙとの質量比（Ｘ／Ｙ）が、式（２）：
１．２＜（Ｘ／Ｙ）＜２０  ・・・（２）
を満たすこと、を特徴とする請求項１〜４のいずれかに記載の発泡性塩化ビニル系樹脂ペースト。
【請求項６】
請求項１〜５のいずれかに記載の発泡性塩化ビニル系樹脂ペーストを前記熱分解性発泡剤の分解温度以上に加熱して製造された塩化ビニル系樹脂発泡シート。
【発明の詳細な説明】
【技術分野】
【０００１】
本発明は、種々の内装材や外装材に好適に使用され、衝撃を緩和して、安全性を高めることのできる塩化ビニル系樹脂発泡シート及びこれらを製造するために用いる樹脂ペーストに関する。
【背景技術】
【０００２】
塩化ビニル系樹脂の発泡シートを製造するためには、粉体状の塩化ビニル樹脂（いわゆるペースト樹脂）を、フタル酸ジオクチル（ＤＯＰ）等の可塑剤と混合した液状の樹脂ペースト（ペーストゾル）に、発泡剤を添加したものが用いられる。
【０００３】
この際に用いるペースト樹脂は、乳化重合や微細懸濁重合で製造され、６００〜２０００程度の重合度及び０．１〜２μｍ程度の粒径を有し、一次粒子の態様になる非常に細かい紛体状で、室温（常温）では可塑剤の吸収量が殆どみられないという性質を有する。なお、ペースト樹脂は、単独では凝集状態で存在する場合もあるが、可塑剤などの親和性のある液体中で容易に分散して一次粒子として存在するようになる。
【０００４】
上記の樹脂ペーストを適宜基体に塗布して、発泡剤の発泡（分解）温度以下かつ樹脂の軟化溶融温度以上に加熱すれば、流動性のある液状の樹脂ペーストが（固体）樹脂粒子内に可塑剤が浸透・拡散し、増粘及びゲル状体への変換が起こる。このゲル状体では（固体）樹脂の連続組織内に可塑剤が微分散しており、完全にゲル化すると流動性が低下して取扱いが容易になる。これを発泡剤の発泡温度以上に加熱して冷却すれば、ゲル状体を構成する樹脂ペーストが軟化溶融して発泡剤由来のガスを包摂する発泡体が得られる。
【０００５】
また、これとは別な発泡体の製造方法として、樹脂ペーストを基体に塗布し、ゲル化させることなく、液状のままで発泡剤の発泡温度以上かつ樹脂の軟化溶融温度（ゲル化温度）以上に加熱して、発泡体を得ることもできる。
【０００６】
ここで、上記の樹脂ペーストは、その配合組成により（例えば樹脂含有量を多くした場合）、粘稠な液体となり、取扱いが面倒で、液中に気泡を含んだまま脱泡させることが難しい場合があり、発泡体の性能や外観に悪影響を及ぼすことがあった。これに対処すべく、粒子径が少なくとも０．２〜１０μｍの範囲に分布しており、０．５μｍ未満の粒子（Ａ成分）、０．５〜４μｍの粒子（Ｂ成分）、４μｍ以上（Ｃ成分）の分布が、Ａ成分が１０〜３０重量％、Ｂ成分とＣ成分の重量比が（Ｂ）／（Ｃ）＝３０／７０〜６０／４０であるペースト加工用ポリ塩化ビニル系樹脂が提案されている（特許文献１）。
【０００７】
また、一般的には、樹脂ペーストの作製の際に、懸濁重合などで製造され、ペースト樹脂よりも粒子サイズの大きい粒径２０〜５０ｍｍ程度の塩化ビニル樹脂で、室温における可塑剤吸収量が殆どないブレンド樹脂を添加する場合もある。ブレンド樹脂を添加すると、樹脂含有量を多くしても樹脂ペーストの増粘が緩和でき、樹脂含有量の増加及び脱泡容易性を向上できるといわれている。
【先行技術文献】
【特許文献】
【０００８】
【特許文献１】特開２００３−２３８６２１号公報
【発明の概要】
【発明が解決しようとする課題】
【０００９】
しかしながら、これら従来の樹脂ペーストを用いて製造された塩化ビニル樹脂発泡体は、発泡倍率の制御や樹脂含有量の制御も容易で、優れた特性を有する一方で、人が転倒したり衝突したりした際の衝撃緩和性の点では、未だ改善の余地があった。具体的には、ＪＩＳ Ａ ６５１９［体育館用鋼製床下地構成材］に規定の「床の硬さ試験」によって測定される「硬さＧｓ」が大きく、人体、特に頭部への損傷を効果的に防止できない。
【００１０】
そこで、本発明の目的は、粉体状の塩化ビニル樹脂及び可塑剤を含みながらも、粘度が低く作業性や脱泡性に優れる発泡性塩化ビニル系樹脂ペーストを提供すること、更に、当該発泡性塩化ビニル系樹脂ペーストによって製造され、衝撃に対して優れた緩和力を発揮する塩化ビニル系樹脂発泡シートを提供することにある。
【課題を解決するための手段】
【００１１】
上記の課題を解決すべく、本発明は、
一次粒子態様を有する第一の塩化ビニル系樹脂粒子（Ａ）と、
Ｋ値が６８以下で、二次粒子態様を有する第二の塩化ビニル系樹脂粒子（Ｂ）と、
可塑剤と、
熱分解性発泡剤と、を含み、
前記塩化ビニル系樹脂粒子（Ａ）の配合量Ｘと前記塩化ビニル系樹脂粒子（Ｂ）の配合量Ｙとの質量比（Ｘ／Ｙ）が、式（１）：１．０＜（Ｘ／Ｙ）を満たすこと、
を特徴とする発泡性塩化ビニル系樹脂ペースト、を提供する。
【００１２】
ここで、本発明においていう「一次粒子」とは、塩化ビニル樹脂のミクロドメインが通常では分離不可能に結合した状態の樹脂粒子を指し、溶剤や可塑剤にそのまま分散させてコーティングやスプレー塗布等の用途に多用されるペースト塩化ビニル樹脂をいう。このようなペースト樹脂粉粒体は、仮に凝集していたとしても、ＤＯＰのような可塑剤等を添加し、例えば超音波振動等を与えることによって容易に分散する。その一般的な粒子径は０．１〜５μｍと比較的小さく、略球状の態様をとり、工業的には乳化重合や微細懸濁重合で製造される。
【００１３】
また、本発明においていう「二次粒子」とは、塩化ビニル樹脂の複数の一次粒子が凝集によって結合した状態の凝集粒子を指し、通常は熱や強いせん断力を付加して凝集状態を解しながら溶融させ、押出成形や射出成形、カレンダー成形等による樹脂成形に供される。このため、押出成形や射出成形、カレンダー成形等に多用される汎用塩化ビニル樹脂ともいわれる。その一般的な粒子径は１００〜２００μｍほどの大きさで、粒子表面に微細な凹凸がみられ、主に懸濁重合で製造される。二次粒子態様にある樹脂粒子は、その表面の凹凸や内部に貫入する微細な空隙に、親和性のある可塑剤等を吸収、浸透させることができる。
【００１４】
このような二次粒子を樹脂ペーストに添加すると、通常は、可塑剤を吸収して樹脂ペーストが増粘する懸念があるが、本発明においては、粒子径が大きい（即ち粒子あたりの質量が大きい）ことに起因し、粒子径の小さい一次粒子のみの組成物に比べて比表面積率も低下するため、増粘よりも増量効果が勝るとともに、樹脂ペーストを用いた発泡体の柔軟性と弾性のバランスが最適化でき、衝撃緩和性能が向上すると考えられる。
【００１５】
一般的な塩化ビニル系樹脂ペーストに用いられる塩化ビニル系樹脂粒子（Ａ）は、樹脂粒子と可塑剤とを混合すると、ペースト状の液体になる。従来、このペースト樹脂の塩化ビニル系樹脂含有量を増加させようとすると、粘度が増加して取扱いに困るという問題があった。具体的には、樹脂ペーストが含む空気を脱泡することが困難になるとともに、樹脂ペーストの工程内での管路輸送や塗布工程でも樹脂ペーストの粘度が高いとその作業が困難となる。このため、樹脂ペーストを安定的に貯蔵できる期間が短くなるという問題も生じる。
【００１６】
これに対し、上記のような構成を有する本発明の発泡性塩化ビニル系樹脂ペーストは、増粘の度合いが低く、脱泡工程、輸送工程、塗布工程等の各工程での取扱いが容易になるとともに、貯蔵安定性をも向上できる。また、当該樹脂ペーストを用いて形成した塩化ビニル系樹脂発泡体は、柔軟性と弾性のバランスがとれ、良好な衝撃緩和性を有する。具体的には、硬さＧｓが１１０Ｇ以下となり、この発泡体を用いた床材や壁材（例えば、発泡体を床材等のバッカー層として用いたもの）は、人が転倒したり衝突したりしたとしても、適度な柔軟性や弾性を併せ持ち、深刻な損傷を与えることを防止できる。
【００１７】
上記の本発明の発泡性塩化ビニル系樹脂ペーストにおいては、前記塩化ビニル系樹脂粒子（Ａ）の粒子径が０．１〜５．０μｍであり、前記塩化ビニル系樹脂粒子（Ｂ）の粒子径が１００〜２００μｍであること、が好ましい。
本発明における「粒子径」あるいは「平均粒子径」は、ＪＩＳ Ｚ ８８２５−１における「レーザ回折・散乱法」（ミー理論）による粒子径を示し、例えばＭａｌｖｅｒｎ  Ｉｎｓｔｒｕｍｅｎｔｓ  Ｌｔｄ製Ｍａｓｔｅｒｓｉｚｅｒ３０００を用いて測定されるものである。
【００１８】
このような構成を有する本発明の発泡性塩化ビニル系樹脂ペーストによれば、より確実に増粘の度合いを低くすることができ、各工程での取扱いが容易になり、貯蔵安定性も向上する。また、当該樹脂ペーストを用いて形成した塩化ビニル系樹脂発泡体は、より確実に、柔軟性と弾性のバランスに優れ、良好な衝撃緩和性を発揮する。
【００１９】
また、上記の本発明の発泡性塩化ビニル系樹脂ペーストにおいては、前記塩化ビニル系樹脂粒子（Ａ）のＪＩＳ Ｋ ７３８６に基づく室温での可塑剤吸収量が１ｐｈｒ以下であり、前記塩化ビニル系樹脂粒子（Ｂ）のＪＩＳ Ｋ ７３８６に基づく室温での可塑剤吸収量が２０から４０ｐｈｒであるとこと、が好ましい。
本発明における「可塑剤吸収量」は、ＪＩＳ Ｋ ７３８６における「室温における可塑剤吸収量」を示し３０℃を超えない状態下で測定されるものである。
【００２０】
塩化ビニル樹脂粒子（Ｂ）の可塑剤吸収量は、樹脂ペーストの調製時又は保管時における温度に相当する３０℃程度以下では、わずかである。しかし、成形・発泡（発泡剤の分解）のための加熱によって、塩化ビニル樹脂粒子（Ｂ）の表面や内部に有する微細な空隙が可塑剤を急激に吸収して浸透させる（塩化ビニル樹脂粒子（Ｂ）の可塑剤の吸収、浸透速度は、その形状、粒子表面や内部構造に起因して、塩化ビニル樹脂粒子（Ａ）に比べて極めて大きい。）。
【００２１】
そして、塩化ビニル樹脂粒子（Ｂ）を加えた場合は、塩化ビニル樹脂粒子（Ａ）単独組成の場合や、塩化ビニル樹脂粒子（Ａ）と塩化ビニル樹脂粒子（Ｃ）との混合組成の場合に比べて、昇温による増粘効果が高く 、熱分解性発泡剤の熱分解によって発生した気泡が破壊したり、系内から放出されたり、気泡同士が結合しにくくなり（換言すると発生した気泡セルを包摂する樹脂膜が強固になり）、発泡性塩化ビニル樹脂シートの発泡倍率が増大し、形成された気泡が微細で、よく分散した独立気泡となり、衝撃緩和性が向上する。なお、樹脂ペーストの成形温度は、例えば１６５〜１９０℃、発泡（発泡剤の分解）温度は、例えば１５５〜１８５℃である。
【００２２】
更に、上記の本発明の発泡性塩化ビニル系樹脂ペーストにおいては、前記塩化ビニル系樹脂粒子（Ａ）の配合量Ｘと前記塩化ビニル系樹脂粒子（Ｂ）の配合量Ｙとの質量比（Ｘ／Ｙ）が、式（２）：１．２＜（Ｘ／Ｙ）＜２０を満たすこと、が好ましい。
【００２３】
このような構成を有する本発明の発泡性塩化ビニル系樹脂ペーストを用いて形成した塩化ビニル系樹脂発泡シートは、硬さＧｓを１１０Ｇより小さくすることができ（より好ましくは１００Ｇより小さくすることができ）、更に衝撃緩和性が向上する。
【発明の効果】
【００２４】
本発明によれば、粉体状の塩化ビニル樹脂及び可塑剤を含みながらも、粘度が低く作業性や脱泡性に優れる発泡性塩化ビニル系樹脂ペーストを提供すること、更に、当該発泡性塩化ビニル系樹脂ペーストによって製造され、衝撃に対して優れた緩和力を発揮する塩化ビニル系樹脂発泡シートを提供することができる。
【図面の簡単な説明】
【００２５】
【図１】塩化ビニル系樹脂粒子（Ａ）−１の電子顕微鏡（ＳＥＭ）写真像である（×１００００倍）。塩化ビニル系樹脂粒子（Ａ）は、略真球形の独立した一次粒子の態様をとり、粒子（Ａ）−１は大径粒子と小径粒子との組み合わせであることが看取される。
【図２】塩化ビニル系樹脂粒子（Ｂ）−１の電子顕微鏡（ＳＥＭ）写真像である（×５００倍）。塩化ビニル系樹脂粒子（Ｂ）は、数多くの一次粒子が凝集した態様の二次粒子態様をとり、略球形の粒子であるものの、その表面には内部に連通する細孔や亀裂が多数存在する。
【図３】塩化ビニル系樹脂粒子（Ｃ）−１の電子顕微鏡（ＳＥＭ）写真像である（×１０００倍）。塩化ビニル系樹脂粒子（Ｃ）は、塩化ビニル系樹脂粒子（Ｂ）に比べて粒子径が小さく、不定形の形態をとる。
【発明を実施するための形態】
【００２６】
以下、本発明に係る発泡性塩化ビニル系樹脂ペースト及びこれを用いた塩化ビニル系樹脂発泡シートの代表的な実施形態を、図面を参照しながら詳細に説明する。但し、本発明はこれらのみに限られるものではなく、種々の設計変更が可能であり、全て本発明の技術的範囲に含まれる。
【００２７】
１．発泡性塩化ビニル系樹脂ペースト
本発明の発泡性塩化ビニル系樹脂ペーストは、一次粒子態様を有する第一の塩化ビニル系樹脂粒子（Ａ）と、Ｋ値が６８以下で、二次粒子態様を有する第二の塩化ビニル系樹脂粒子（Ｂ）と、可塑剤と、熱分解性発泡剤と、を含み、前記塩化ビニル系樹脂粒子（Ａ）の配合量Ｘと前記塩化ビニル系樹脂粒子（Ｂ）の配合量Ｙとの質量比（Ｘ／Ｙ）が、式（１）：１．０＜（Ｘ／Ｙ）を満たすこと、を特徴とする。なお、Ｋ値は、ＪＩＳ Ｋ ７３６７−２に規定される重合度の指標で、塩化ビニル系樹脂のＫ値が６８以下とは、その平均重合度１２００以下に相当する。
【００２８】
（１）第一の塩化ビニル系樹脂粒子（Ａ）（ペースト樹脂）
第一の塩化ビニル系樹脂粒子（Ａ）としては、一次粒子態様を有するものであれば、本発明の効果を損なわない範囲で種々の塩化ビニル系樹脂粒子を用いることができる。
なかでも、塩化ビニル系樹脂粒子（Ａ）は、５５〜６８のＫ値（６００〜１２００の平均重合度）を有するのが好ましく、更には、５５〜６６のＫ値（６００〜１０３０の平均重合度）を有するのが特に好ましい。
【００２９】
塩化ビニル系樹脂粒子（Ａ）に分類される一般的な塩化ビニル系樹脂粒子の平均粒子径は０．１〜１０μｍであるが、本発明の塩化ビニル系樹脂粒子（Ａ）の平均粒子径は、０．１〜５．０μｍが好ましく、更には０．３〜３．０μｍが好ましい。
【００３０】
また、上述のように、衝撃緩和性の観点から、塩化ビニル系樹脂粒子（Ａ）のＪＩＳ Ｋ７３８６に基づく室温での可塑剤吸収量が１ｐｈｒ以下であるのが好ましい。
【００３１】
塩化ビニル系樹脂粒子（Ａ）としては、粒子径が小径の塩化ビニル系樹脂粒子（Ａ１）と大径の塩化ビニル系樹脂粒子（Ａ２）との組合せを用いるのも好ましい。このような小径粒子と大径粒子の組合せを用いる場合には、小径の第一の塩化ビニル系樹脂粒子（Ａ１）の平均粒子径が０．２〜１．０μｍで、大径の第一の塩化ビニル系樹脂粒子（Ａ２）の平均粒子径が２．０〜３．０μｍであればよい。更に好ましくは、小径の第一の塩化ビニル系樹脂粒子（Ａ１）の平均粒子径が０．２〜４．０μｍで、大径の第一の塩化ビニル系樹脂粒子（Ａ２）の平均粒子径が２．０〜３．０μｍである。
【００３２】
また、組合せを用いる場合、塩化ビニル系樹脂粒子（Ａ１）と塩化ビニル系樹脂粒子（Ａ２）との配合比率（体積分率であるが、両者は略同じ比重を有するため、質量分率と近似される。）は、（Ａ１）／（Ａ２）が０．１〜０．３（９／９１〜２３／７７）であることが望ましい。
【００３３】
（２）第二の塩化ビニル系樹脂粒子（Ｂ）
第二の塩化ビニル系樹脂粒子（Ｂ）は、Ｋ値が６８以下で、二次粒子態様を有する塩化ビニル系樹脂粒子であり、例えば押出成形や射出成形、カレンダー成形などに多用される樹脂粒子で、汎用樹脂と通称されるものであればよい。
【００３４】
この塩化ビニル系樹脂粒子（Ｂ）は、Ｋ値が６８以下であればよいが、５８〜７３のＫ値（７００〜１５００の平均重合度）を有するのが好ましく、更には、５８〜７１のＫ値（７００〜１３５０の平均重合度）を有するのが特に好ましい。
【００３５】
塩化ビニル系樹脂粒子（Ｂ）に分類される一般的な塩化ビニル系樹脂粒子の平均粒子径は１００〜２００μｍであるところ、本発明に用いる塩化ビニル系樹脂粒子（Ｂ）の平均粒子径は、１００〜２００μｍであればよいが、更には、１００〜１３５μｍであるのが好ましい。
【００３６】
また、上述のように、衝撃緩和性の観点から、塩化ビニル系樹脂粒子（Ｂ）のＪＩＳＫ７３８６に基づく室温での可塑剤吸収量が２０から４０ｐｈｒであるのが好ましい。可塑剤吸収率２０〜４０ｐｈｒの塩化ビニル系樹脂粒子は、０．１５〜０．３５ｍｌ／ｇのポロシティー（内部細孔容積、水銀圧入式ポロシティーメーターで測定）を有する。なお、更に好ましい可塑剤吸収率は、２５〜３５ｐｈｒである。
【００３７】
なお、塩化ビニル系樹脂粒子（Ｃ）（いわゆるブレンディング樹脂）を用いる場合、この一般的な粒子径は、２０〜６０μｍであればよい。
【００３８】
（３）発泡性塩化ビニル系樹脂ペースト
本発明の発泡性塩化ビニル系樹脂ペーストは、粉体状の塩化ビニル系樹脂粒子（Ａ）と塩化ビニル系樹脂粒子（Ｂ）とを混合し、得られた混合物にフタル酸ジオクチル（ＤＯＰ）等の可塑剤及び熱分解性発泡剤、その他添加剤、充填材を添加して撹拌混合したのち、脱泡処理を行って製造できる。
【００３９】
各材料を添加する順序、混合方法、脱泡手順、及びこれらの各条件等は、従来公知の方法を採用することができるが、本発明においては、得られる発泡性塩化ビニル系樹脂ペーストにおいて、塩化ビニル系樹脂粒子（Ａ）の配合量Ｘと記塩化ビニル系樹脂粒子（Ｂ）の配合量Ｙとの質量比（Ｘ／Ｙ）が、式（１）：
１．０＜（Ｘ／Ｙ）          ・・・（１）
を満たす（即ち、塩化ビニル系樹脂粒子（Ｂ）よりも塩化ビニル系樹脂粒子（Ａ）のほうが多い）。
【００４０】
更には、本発明においては、得られる発泡性塩化ビニル系樹脂ペーストにおいて、
塩化ビニル系樹脂粒子（Ａ）の配合量Ｘと塩化ビニル系樹脂粒子（Ｂ）の配合量Ｙとの質量比（Ｘ／Ｙ）が、式（２）：
１．２＜（Ｘ／Ｙ）＜２０    ・・・（２）
を満たすこと、が好ましい。
【００４１】
換言すると、塩化ビニル系樹脂粒子（Ａ）及び塩化ビニル系樹脂粒子（Ｂ）を含む塩化ビニル系樹脂粒子全体を１００質量部とした場合に、塩化ビニル系樹脂粒子（Ｂ）の占める割合が５質量部超で５０質量部未満であればよく、更には塩化ビニル系樹脂粒子（Ｂ）の占める割合が５質量部超で４５質量部未満であることが好ましい。
【００４２】
また、本発明の発泡性塩化ビニル系樹脂ペーストの粘度は、本発明の効果を損なわない範囲で種々の値を採り得るが、より確実に塗工や脱泡を実施するという観点からは、５〜７０Ｐａ・ｓであるのが好ましい。また、同様に、本発明の発泡性塩化ビニル系樹脂ペーストを構成する樹脂成分、安定剤及び可塑剤を含む混合物の溶融粘度は１×Ｅ４ｐｏｉｓｅ以下であるのが好ましい。
【００４３】
（４）任意の構成要件
本発明の発泡性塩化ビニル系樹脂ペーストには、その他の塩化ビニル系樹脂（例えば、塩化ビニル系樹脂粒子（Ｃ）（ブレンディング樹脂）等）やその他の樹脂種の粒子（例えば、架橋塩化ビニル樹脂、塩素化ポリエチレン樹脂、ポリエチレン樹脂、ポリオレフィン樹脂等）を、所望によって適宜加えてもよい。
【００４４】
また、熱安定剤や加工助剤、着色剤、紫外線吸収剤、炭酸カルシウムやタルク等の充填材、ガラスや合成樹脂等の繊維等の添加剤を加えてもよいことは言うまでもない。
【００４５】
２．塩化ビニル系樹脂発泡シート
本発明は、上記の本発明の発泡性塩化ビニル系樹脂ペーストを前記熱分解性発泡剤の分解温度以上に加熱して、その他は常法に従って製造された塩化ビニル系樹脂発泡シートにも関する。
【００４６】
この発泡性塩化ビニル系樹脂シートは単体で用いてもよいし、他のシート体と積層一体化して用いてもよく、軟質塩化ビニル樹脂やポリオレフィン樹脂、ゴムからなるシートに、樹脂ペーストを塗布し、それを熱処理して他のシート体と一体化した複合シートとしてもよい。
【００４７】
このようにして形成した複合シートは、床や壁等を被覆する内装、外装シート材として活用できる。また、これら複合シートの形成の際は、他のシート材と発泡性塩化ビニル系樹脂シートとの中間にガラス繊維や合成樹脂繊維の不織布や織布を積層したり、他のシート材や発泡性塩化ビニル系樹脂シートの層内に前記の織布や不織布を含有させたりすることで、複合シートの強度向上や熱伸縮による変形の防止を図ることができる。
【００４８】
また、例えば、軟質塩化ビニル樹脂シートの一面に、本発明の発泡性塩化ビニル系樹脂ペーストを塗布した後に、加熱炉内で発泡剤の発泡開始温度以上に加熱して発泡性塩化ビニル系樹脂ペースト塗布層を発泡させて発泡性塩化ビニル系樹脂層とすることで、本発明の発泡性塩化ビニル系樹脂シート（複合シート）を製造することもできる。
【００４９】
ここで用いることのできる軟質塩化ビニル樹脂シートは、押出成形、カレンダー成形、粉体成形等の公知の製造方法を用いて製造できるものである。また、ペースト樹脂の塗布はナイフコーターによる塗工、ロールコーターによる塗工、ディップコート等の公知の方法で行うことができる。
【００５０】
本発明の塩化ビニル系樹脂発泡シートの厚さとしては、用途や使用条件等によって種々の厚さであってよいが、取扱い性及び衝撃緩和性等の観点からは、例えば２〜５ｍｍであるのが好ましい。発泡性塩化ビニル系樹脂ペースト層の厚さは、同様に、０．５〜３．５ｍｍであるのが好ましい。
【００５１】
また、本発明の塩化ビニル系樹脂発泡シートの発泡倍率としては、用途や使用条件等によって種々の値に調整すればよいが、適度な硬さで衝撃緩和性を確保するという観点からは、例えば１．５〜３．２倍であるのが好ましい。
【００５２】
また、本発明の発泡性塩化ビニル系樹脂ペーストを構成する樹脂成分、安定剤及び可塑剤を含む混合物によって形成したシートの損失正接ｔａｎδは、衝撃緩和性を確保するため、０．５以上であるのがこのましい。
【実施例】
【００５３】
本発明をより具体的に検証すべく、実施例及び比較例を含む実験例として、表１に示す条件で、表２に示す特性を有する材料を用い、発泡性塩化ビニル系樹脂ペーストを調製するとともに、調製した発泡性塩化ビニル系樹脂ペーストを用いて塩化ビニル系樹脂発泡シートを作製した。
【００５４】
【表１】
2018131594.tif 000002
【表２】
2018131594.tif 000003
【００５５】
なお、塩化ビニル系樹脂粒子（Ａ）は、以下のように、小径粒子と大径粒子との組み合わせで構成されている。
（Ａ）−１：小径粒子  平均粒子径０．３１μｍ  体積分率１７．４％
大径粒子  平均粒子径２．２２μｍ  体積分率８２．６％
（Ａ）−２：小径粒子  平均粒子径０．３５μｍ  体積分率１８．２％
大径粒子  平均粒子径２．２７μｍ  体積分率８１．８％
（Ａ）−３：小径粒子  平均粒子径０．８６μｍ  体積分率８７．２％
大径粒子  平均粒子径２．３７μｍ  体積分率１２．８％
（Ａ）−４：小径粒子  平均粒子径０．８５μｍ  体積分率８８．４％
大径粒子  平均粒子径２．９１μｍ  体積分率１１．６％
【００５６】
≪実験例１（塩化ビニル系樹脂として、塩化ビニル系樹脂粒子（Ａ）のみ、または（Ａ）及び（Ｃ）の組み合わせ）≫
各材料の配合量（質量部）を表３に示す値にし、上記の表２に示す方法で、発泡性塩化ビニル系樹脂ペーストを調製するとともに、調製した発泡性塩化ビニル系樹脂ペーストを用いて塩化ビニル系樹脂発泡シートを作製した。また、上記の表２に示す方法で各測定を行った。結果を表３に示した。
【表３】
2018131594.tif 000004
【００５７】
これらの実験によると、何れにおいても発泡シートの硬さＧＳは、好ましい範囲である１１０Ｇ以下を上回り、塩化ビニル系樹脂粒子（Ａ）のみを用いたり、塩化ビニル系樹脂粒子（Ａ）と塩化ビニル系樹脂粒子（Ｃ）との組合せを用いたりした場合では、衝撃緩和性が劣ることが看て取れる。
【００５８】
≪実験例２（塩化ビニル系樹脂として、塩化ビニル系樹脂粒子（Ａ）及び（Ｂ）の組み合わせ）≫
各材料の配合量（質量部）を表４に示す値にし、上記の表２に示す方法で、発泡性塩化ビニル系樹脂ペーストを調製するとともに、調製した発泡性塩化ビニル系樹脂ペーストを用いて塩化ビニル系樹脂発泡シートを作製した。また、上記の表２に示す方法で各測定を行った。結果を表４に示した。
【表４】
2018131594.tif 000005
【００５９】
実験Ｔ５〜Ｔ８では、発泡シートの硬さＧＳは、好ましい範囲である１１０Ｇ以下となり、衝撃緩和性が優れる一方、塩化ビニル系樹脂粒子（Ｂ）を含まない実験Ｔ１は、硬さＧＳが１１０Ｇを越えて好ましくない。
【００６０】
実験Ｔ５〜Ｔ７のように、（Ｘ／Ｙ）が「１．２＜（Ｘ／Ｙ）＜２０」の範囲にあると、硬さＧＳは１００Ｇ未満となり、樹脂ペーストの粘度も４０Ｐａ・ｓ以下となって、非常に好ましい。
【００６１】
しかしながら、実験Ｔ９の結果から、塩化ビニル系樹脂粒子（Ｂ）の比率が大きすぎると（具体的には（Ｘ／Ｙ）が１以上となると）、発泡シートの硬さＧＳが１１０Ｇを越えて好ましくない。
【００６２】
≪実験例３（塩化ビニル系樹脂として、塩化ビニル系樹脂粒子（Ａ）及び（Ｂ）の組み合わせ）≫
各材料の配合量（質量部）を表５に示す値にし、上記の表２に示す方法で、発泡性塩化ビニル系樹脂ペーストを調製するとともに、調製した発泡性塩化ビニル系樹脂ペーストを用いて塩化ビニル系樹脂発泡シートを作製した。また、上記の表２に示す方法で各測定を行った。結果を表５に示した。
【表５】
2018131594.tif 000006
【００６３】
塩化ビニル系樹脂粒子（Ａ）の種類を変えて、塩化ビニル系樹脂粒子（Ｂ）と組み合わせた実験Ｔ７、Ｔ１０〜Ｔ１２では、Ｔ７及びＴ１０が硬さＧＳは１００Ｇ未満となり、特に好ましい。この結果から、塩化ビニル系樹脂粒子（Ａ）は、５５〜７０のＫ値（６００〜１２００の平均重合度）を有するのが好ましく、更には、５５〜６６のＫ値（６００〜１０００の平均重合度）を有するのが特に好ましいといえる。
【００６４】
≪実験例４（塩化ビニル系樹脂として、塩化ビニル系樹脂粒子（Ａ）及び（Ｂ）の組み合わせ）≫
各材料の配合量（質量部）を表６に示す値にし、上記の表２に示す方法で、発泡性塩化ビニル系樹脂ペーストを調製するとともに、調製した発泡性塩化ビニル系樹脂ペーストを用いて塩化ビニル系樹脂発泡シートを作製した。また、上記の表２に示す方法で各測定を行った。結果を表６に示した。
【表６】
2018131594.tif 000007
【００６５】
塩化ビニル系樹脂粒子（Ｂ）の種類を変えて、塩化ビニル系樹脂粒子（Ａ）と組み合わせた実験Ｔ７、Ｔ１３〜Ｔ１６の結果を看ると、次のことが判明する。即ち、塩化ビニル系樹脂（Ｂ）−１（Ｋ値：６１．６）を用いた実験Ｔ７、塩化ビニル系樹脂（Ｂ）−２（Ｋ値：６６．５）を用いた実験Ｔ１３、塩化ビニル系樹脂（Ｂ）−３（Ｋ値：７１．６）を用いた実験Ｔ１４では、発泡シートの硬さＧＳは１００Ｇ未満となり、非常に好ましい。しかしながら、塩化ビニル系樹脂（Ｂ）−４（Ｋ値：７７．０）を用いた実験Ｔ１５、塩化ビニル系樹脂（Ｂ）−５（Ｋ値：８４．９）を用いた実験Ｔ１６では、硬さＧＳが１１０Ｇを越え、衝撃緩和性を十分に発揮できない。
【００６６】
このため、塩化ビニル系樹脂粒子（Ｂ）は、Ｋ値が６８以下であればよいが、５５〜６８のＫ値（６００〜１２００の平均重合度）を有するのが好ましく、更には、５５〜６６のＫ値（６００〜１０３０の平均重合度）を有するのが特に好ましいことが判明する。
【００６７】
表３〜６から、本発明（実験番号Ｔ５、Ｔ６、Ｔ７、Ｔ８、Ｔ１０、Ｔ１３及びＴ１４）によれば、粉体状の塩化ビニル樹脂及び可塑剤を含みながらも、粘度が低く作業性や脱泡性に優れる発泡性塩化ビニル系樹脂ペーストと、当該発泡性塩化ビニル系樹脂ペーストによって製造され、衝撃に対して優れた緩和力を発揮する塩化ビニル系樹脂発泡シートが確実に得られることがわかる。
【００６８】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【産業上の利用可能性】
【００６９】
本発明の塩化ビニル系樹脂発泡シートは、種々の内装材や外装材に好適に使用するこができ、かかる内装材及び外装材としては、例えば建物や施設の床面や壁面、特に集合住宅や戸建て住宅等における屋内外の居室や通路の床面、浴室や便所、台所等の床面、階段踏み面、店舗や老健施設、体育館等の運動施設の各種床面等が好適なものとして挙げられる。これらの内装材や外装材に本発明の塩化ビニル系樹脂発泡シートを適用すれば、転倒や衝突時における衝撃を緩和して、安全性を確実に高めることができる。
【図１】
2018131594.tif 000008
【図２】
2018131594.tif 000009
【図３】
2018131594.tif 000010